(57)【要約】【課題】  加熱設備の小型化が可能になり、加熱時間を短縮できて生産性を向上できると共に、接着剤を選択的に加熱することができ、また均一な加熱を行うことのできる、接着積層体の製造方法を提供する。【解決手段】  この発明に係る接着積層体の製造方法は、非金属シート体２に接着剤を用いて他の材料３を接着一体化して接着積層体１を得る製造方法において、前記接着剤の加熱乾燥を、前記接着剤に対してマイクロ波を照射することによって行うことを特徴とする。【選択図】  図１
2006297892.tif 000002
【特許請求の範囲】
【請求項１】
非金属シート体に接着剤を用いて他の材料を接着一体化して接着積層体を得る製造方法において、
前記接着剤の加熱乾燥を、前記接着剤に対してマイクロ波を照射することによって行うことを特徴とする接着積層体の製造方法。
【請求項２】
非金属シート体に接着剤を介して他の非金属材料を重ね合わせて仮接着体を得る工程と、
前記仮接着体に対してマイクロ波を照射することによって前記接着剤の加熱乾燥を行って前記非金属シート体と前記他の非金属材料とを接着一体化する加熱工程とを包含することを特徴とする接着積層体の製造方法。
【請求項３】
非金属シート体に接着剤を介して他の非金属シート体を重ね合わせて仮接着体を得る工程と、
前記仮接着体に対してマイクロ波を照射することによって前記接着剤の加熱乾燥を行って前記非金属シート体と前記他の非金属シート体とを接着一体化する加熱工程とを包含することを特徴とする接着積層体の製造方法。
【請求項４】
前記接着剤として水性型接着剤を用いる請求項２または３に記載の接着積層体の製造方法。
【請求項５】
非金属シート体に接着剤を塗布する工程と、
前記接着剤にマイクロ波を照射することによって前記接着剤を加熱する加熱工程と、
前記非金属シート体の接着剤塗布面に他の材料を重ね合わせて接着一体化する工程とを包含することを特徴とする接着積層体の製造方法。
【請求項６】
非金属シート体に接着剤を塗布する工程と、
前記接着剤にマイクロ波を照射することによって前記接着剤を加熱する加熱工程と、
前記非金属シート体の接着剤塗布面に他のシート体を重ね合わせて接着一体化する工程とを包含することを特徴とする接着積層体の製造方法。
【請求項７】
前記接着剤として有機溶剤型接着剤を用いる請求項５または６に記載の接着積層体の製造方法。
【請求項８】
前記加熱工程において、前記接着剤の加熱昇温速度が４０〜１００℃／秒の範囲になるようにマイクロ波を照射することによって前記接着剤の予備加熱を行った後、前記予備加熱時の加熱昇温速度よりも低い加熱昇温速度になるようにマイクロ波を照射して本加熱することによって、前記接着剤の加熱処理を行う請求項１〜７のいずれか１項に記載の接着積層体の製造方法。
【請求項９】
前記本加熱時の接着剤の加熱昇温速度は、前記予備加熱時の加熱昇温速度の０．３〜０．７倍である請求項８に記載の接着積層体の製造方法。
【請求項１０】
前記マイクロ波を照射することによる前記接着剤の加熱昇温速度が２０〜１００℃／秒の範囲である請求項１〜７のいずれか１項に記載の接着積層体の製造方法。
【請求項１１】
前記接着剤の誘電率が５以上である請求項１〜１０のいずれか１項に記載の接着積層体の製造方法。
【請求項１２】
請求項１〜１１のいずれか１項に記載の製造方法により製造された接着積層体。
【発明の詳細な説明】
【技術分野】
【０００１】
この発明は、非金属シート体に接着剤を用いて他の材料を接着一体化して接着積層体を得る製造方法に関し、より詳細には接着剤の加熱乾燥方法に関する。
【０００２】
なお、この明細書において、「シート」の語は、シート、フィルム、箔及び板を含む意味で用いる。
【背景技術】
【０００３】
従来、シート状基材同士を接着剤で貼り合わせて接着積層体を製造するに際し、接着剤の加熱乾燥はドライオーブンにより行われるのが一般的であった。例えば、特許文献１では、金属箔の表面に熱硬化性樹脂組成物からなる接着剤を塗布した後、乾燥炉を通過させることにより接着剤を加熱乾燥させて積層体を製造することが記載されている。
【特許文献１】特開２００４−２５６２４号公報
【発明の開示】
【発明が解決しようとする課題】
【０００４】
しかしながら、特許文献１に記載されているようにドライオーブンにより接着剤の加熱乾燥を行う場合には、加熱乾燥装置として大型のものが必要になる上に、加熱乾燥に多大な時間がかかって生産性が低下するという問題があった。また、ドライオーブンにより接着剤の加熱乾燥を行うと、加熱乾燥の対象でない他の構成部材（接着剤以外の構成部材）も同様に加熱するものとなるので、これら構成部材に対して加熱による悪影響（変質、膨張収縮や皺の発生等）が及ぶことも多かった。また、ドライオーブンによる加熱では、加熱が不均一になりやすいという問題もあった。
【０００５】
この発明は、かかる技術的背景に鑑みてなされたものであって、加熱設備の小型化が可能になり、加熱時間を短縮できて生産性を向上できると共に、接着剤を選択的に加熱することができ、また均一な加熱を行うことのできる、接着積層体の製造方法を提供することを目的とする。
【課題を解決するための手段】
【０００６】
前記目的を達成するために、本発明は以下の手段を提供する。
【０００７】
［１］非金属シート体に接着剤を用いて他の材料を接着一体化して接着積層体を得る製造方法において、
前記接着剤の加熱乾燥を、前記接着剤に対してマイクロ波を照射することによって行うことを特徴とする接着積層体の製造方法。
【０００８】
［２］非金属シート体に接着剤を介して他の非金属材料を重ね合わせて仮接着体を得る工程と、
前記仮接着体に対してマイクロ波を照射することによって前記接着剤の加熱乾燥を行って前記非金属シート体と前記他の非金属材料とを接着一体化する加熱工程とを包含することを特徴とする接着積層体の製造方法。
【０００９】
［３］非金属シート体に接着剤を介して他の非金属シート体を重ね合わせて仮接着体を得る工程と、
前記仮接着体に対してマイクロ波を照射することによって前記接着剤の加熱乾燥を行って前記非金属シート体と前記他の非金属シート体とを接着一体化する加熱工程とを包含することを特徴とする接着積層体の製造方法。
【００１０】
［４］前記接着剤として水性型接着剤を用いる前項２または３に記載の接着積層体の製造方法。
【００１１】
［５］非金属シート体に接着剤を塗布する工程と、
前記接着剤にマイクロ波を照射することによって前記接着剤を加熱する加熱工程と、
前記非金属シート体の接着剤塗布面に他の材料を重ね合わせて接着一体化する工程とを包含することを特徴とする接着積層体の製造方法。
【００１２】
［６］非金属シート体に接着剤を塗布する工程と、
前記接着剤にマイクロ波を照射することによって前記接着剤を加熱する加熱工程と、
前記非金属シート体の接着剤塗布面に他のシート体を重ね合わせて接着一体化する工程とを包含することを特徴とする接着積層体の製造方法。
【００１３】
［７］前記接着剤として有機溶剤型接着剤を用いる前項５または６に記載の接着積層体の製造方法。
【００１４】
［８］前記加熱工程において、前記接着剤の加熱昇温速度が４０〜１００℃／秒の範囲になるようにマイクロ波を照射することによって前記接着剤の予備加熱を行った後、前記予備加熱時の加熱昇温速度よりも低い加熱昇温速度になるようにマイクロ波を照射して本加熱することによって、前記接着剤の加熱処理を行う前項１〜７のいずれか１項に記載の接着積層体の製造方法。
【００１５】
［９］前記本加熱時の接着剤の加熱昇温速度は、前記予備加熱時の加熱昇温速度の０．３〜０．７倍である前項８に記載の接着積層体の製造方法。
【００１６】
［１０］前記マイクロ波を照射することによる前記接着剤の加熱昇温速度が２０〜１００℃／秒の範囲である前項１〜７のいずれか１項に記載の接着積層体の製造方法。
【００１７】
［１１］前記接着剤の誘電率が５以上である前項１〜１０のいずれか１項に記載の接着積層体の製造方法。
【００１８】
［１２］前項１〜１１のいずれか１項に記載の製造方法により製造された接着積層体。
【発明の効果】
【００１９】
［１］［２］［３］の発明では、接着剤の加熱乾燥を、接着剤に対してマイクロ波を照射することによって行うから、加熱時間が短くて済み生産性を向上できると共に、加熱時間（加熱距離）が短縮化されることで加熱設備を小型化することが可能となるし、接着剤を選択的に加熱することができて接着剤以外の他の構成材料（シート体等）に対して加熱による悪影響（膨張収縮や皺の発生等）を及ぼすことを回避することができる利点がある。また、接着剤に対してマイクロ波を照射することで接着剤の加熱を行うので、均一な加熱を実現することができる。
【００２０】
［４］の発明では、［２］［３］の発明において接着剤として水性型接着剤を用いるものである。［２］［３］の製造方法は水性型接着剤を用いる場合に特に好適な製造方法であるから、生産性をさらに向上させることができる利点がある。
【００２１】
［５］［６］の発明では、接着剤の加熱処理を、接着剤に対してマイクロ波を照射することによって行うから、加熱時間が短くて済み生産性を向上できると共に、加熱時間（加熱距離）が短縮化されることで加熱設備を小型化することが可能となるし、接着剤を選択的に加熱することができて接着剤以外の他の構成材料（シート体等）に対して加熱による悪影響（膨張収縮や皺の発生等）を及ぼすことを回避することができる利点がある。また、接着剤に対してマイクロ波を照射することで接着剤の加熱を行うので、均一な加熱を実現することができる。
【００２２】
［７］の発明では、［５］［６］の発明において接着剤として有機溶剤型接着剤を用いるものである。［５］［６］の製造方法は有機溶剤型接着剤を用いる場合に特に好適な製造方法であるから、生産性をさらに向上させることができる利点がある。
【００２３】
［８］の発明では、接着剤の加熱昇温速度が４０〜１００℃／秒の範囲になるようにマイクロ波を照射することによって接着剤の予備加熱を行った後、予備加熱時の加熱昇温速度よりも低い加熱昇温速度になるようにマイクロ波を照射して本加熱することによって、接着剤の加熱処理を行うものであり、このような予備加熱・本加熱の２段階加熱を行うことで、接着箇所に皺が発生するのを十分に防止することができて、高品質の接着積層体を製造することができる。
【００２４】
［９］の発明では、接着箇所における皺発生を確実に防止できる。
【００２５】
［１０］の発明では、マイクロ波を照射することによる接着剤の加熱昇温速度が２０〜１００℃／秒の範囲であるから、加熱設備の小型化を十分に図ることが可能となるし、皺の発生を十分に防止することができる。
【００２６】
［１１］の発明では、接着剤の誘電率が５以上であるから、接着剤へのマイクロ波照射により短時間で十分に接着剤を加熱することができる。
【００２７】
［１２］の発明では、接着剤が均一に加熱乾燥されて接着耐久性に優れると共に、接着剤以外の他の構成材料に対して加熱による悪影響（膨張収縮や皺の発生等）が及んでいない高品質の接着積層体が提供される。
【発明を実施するための最良の形態】
【００２８】
この発明に係る接着積層体（１）の製造方法は、非金属シート体に接着剤を用いて他の材料を接着一体化して接着積層体を得る製造方法において、前記接着剤の加熱乾燥を、前記接着剤に対してマイクロ波を照射することによって行うことを特徴とする。前記他の材料としては、シート体以外に、例えばインク、塗料等が挙げられる。
【００２９】
上記の製造方法によれば、接着剤の加熱乾燥を、該接着剤に対してマイクロ波を照射することによって行うから、加熱時間が短くて済み生産性を向上できると共に、加熱時間（加熱距離）が短縮化されることで加熱設備を小型化することが可能となるし、接着剤を選択的に加熱することができて接着剤以外の他の構成材料（シート体等）に対して加熱による悪影響（膨張収縮や皺の発生等）を及ぼすことを回避することができる利点がある。また、接着剤を選択的に加熱することができて接着剤以外の他の構成材料（シート体等）の加熱（温度上昇）を回避できるので、冷却工程を設ける場合には、加熱処理後の冷却時間も短縮化できてさらに生産性を向上できると共に、冷却距離も短縮し得て冷却設備も小型化することが可能となる。こうして乾燥工程（乾燥設備）の全長を顕著に短くすることができる。また、接着剤に対してマイクロ波を照射することで接着剤の加熱を行うので、均一な加熱を実現することができる。なお、前記マイクロ波とは、３００ＭＨｚ〜３０ＧＨｚの周波数域の電磁波である。
【００３０】
この発明の製造方法において、前記マイクロ波を照射することによる前記接着剤の加熱昇温速度は２０〜１００℃／秒の範囲になるようにするのが好ましい。２０℃／秒以上であることで、加熱時間（加熱距離）が短縮化され得て加熱設備の小型化を十分に図ることが可能となるし、１００℃／秒以下であることで皺の発生を十分に防止することができる。中でも、前記マイクロ波を照射することによる前記接着剤の加熱昇温速度が４０〜８０℃／秒の範囲になるようにするのがより好ましい。
【００３１】
また、前記接着剤の加熱乾燥処理は次のような２段階加熱を行うのが特に好ましい。即ち、前記接着剤に対して該接着剤の加熱昇温速度が４０〜１００℃／秒の範囲になるようにマイクロ波を照射することによって前記接着剤の予備加熱を行った後、前記予備加熱時の加熱昇温速度よりも低い加熱昇温速度になるように前記接着剤に対してマイクロ波を照射して本加熱することによって、前記接着剤の加熱乾燥処理を行うのが好ましい。このような予備加熱・本加熱の２段階加熱を行うことで、接着箇所に皺が発生するのを十分に防止できる。前記予備加熱・本加熱の２段階加熱を行うのではなく、接着剤の乾燥温度まで急激に１段階で加熱昇温した場合には、接着箇所でしわが発生する可能性があるので、好ましくない。なお、前記本加熱時の接着剤の加熱昇温速度は、前記予備加熱時の加熱昇温速度の０．３〜０．７倍の範囲に設定されるのがより好ましく、特に好適なのは前記予備加熱時の加熱昇温速度の０．４〜０．６倍の範囲である。
【００３２】
なお、前記接着剤の加熱昇温速度の調整は、例えばマイクロ波の出力調整により容易に制御することができる。
【００３３】
この発明において、前記シート体への接着剤の塗布方法としては、特に限定されないが、例えばウェットラミネーション法、ドライラミネーション法等が挙げられる。前記ウェットラミネーション法は、シート体に、例えば水溶性接着剤や水分散タイプ接着剤等の水性型接着剤を塗布し、その塗布された接着剤の塗布面が乾燥する前に他の材料（他のシート体等）を貼り合わせた後、接着剤中に含まれている水分を除去するために加熱乾燥して接着一体化する手法である。また、前記ドライラミネーション法は、シート体に接着剤を塗布した後、接着剤中に含まれる溶剤を除去するために加熱乾燥し、次いで他の材料（他のシート体等）を加熱加圧等により貼り合わせて接着一体化する手法である。
【００３４】
前記ウェットラミネーション法を採用する場合の好適な製造方法（第１製造方法）について説明する。この第１製造方法は、非金属シート体に接着剤を介して他の非金属材料を重ね合わせて仮接着体を得る貼合工程と、前記仮接着体に対してマイクロ波を照射することによって前記接着剤の加熱乾燥を行って前記非金属シート体と前記他の非金属材料とを接着一体化する加熱工程とを包含することを特徴とする。
【００３５】
前記第１製造方法の好適な実施形態を図１を参照しつつ説明する。この第１製造方法で用いる製造装置（１０Ａ）の一例を図１に示す。図１に示す製造装置（１０Ａ）において、（１１）はマイクロ波予備加熱部、（１２）はマイクロ波本加熱部、（１３）は予備冷却部、（１４）は本冷却部である。前記マイクロ波予備加熱部（１１）およびマイクロ波本加熱部（１２）における各加熱昇温速度は、マイクロ波発信器（１５）の出力を調整することにより制御することができる。前記マイクロ波予備加熱部（１１）では、マイクロ波照射により接着剤の加熱昇温速度が４０〜１００℃／秒の範囲になるように調整するのが好ましい。また前記マイクロ波本加熱部（１２）では、マイクロ波照射による接着剤の加熱昇温速度が、前記予備加熱時の加熱昇温速度よりも低くなるように調整するのが好ましい。
【００３６】
しかして、まず、図１に示すように、非金属シート体（２）を塗布ロール（２１）に接触させることによって非金属シート体（２）の上面に接着剤を塗布した後、該塗布面に他の非金属シート体（３）を重ね合わせつつ一対の加熱加圧ロール（２２）（２２）間に挿通して両シート体（２）（３）を貼り合わせて仮接着シートを得る（貼合工程）。なお、（２０）は、中に接着剤が満たされた接着剤パンである。
【００３７】
次いで、この仮接着シートをマイクロ波予備加熱部（１１）、マイクロ波本加熱部（１２）、予備冷却部（１３）、本冷却部（１４）内を順に通過させることによって乾燥処理及び冷却処理を行って、接着積層体（１）を得る（加熱工程）。
【００３８】
次に、前記ドライラミネーション法を採用する場合の好適な製造方法（第２製造方法）について説明する。この第２製造方法は、非金属シート体に接着剤を塗布する塗布工程と、前記接着剤にマイクロ波を照射することによって前記接着剤を加熱する加熱工程と、前記非金属シート体の接着剤塗布面に他の材料を重ね合わせて接着一体化する工程とを包含することを特徴とする。
【００３９】
前記第２製造方法の好適な実施形態を図２を参照しつつ説明する。この第２製造方法で用いる製造装置（１０Ｂ）の一例を図２に示す。図２に示す製造装置（１０Ｂ）において、（１１）はマイクロ波予備加熱部、（１２）はマイクロ波本加熱部、（１３）は予備冷却部、（１４）は本冷却部である。前記マイクロ波予備加熱部（１１）およびマイクロ波本加熱部（１２）における各加熱昇温速度は、マイクロ波発信器（１５）の出力を調整することにより制御することができる。前記マイクロ波予備加熱部（１１）では、マイクロ波照射により接着剤の加熱昇温速度が４０〜１００℃／秒の範囲になるように調整するのが好ましい。また前記マイクロ波本加熱部（１２）では、マイクロ波照射による接着剤の加熱昇温速度が、前記予備加熱時の加熱昇温速度よりも低くなるように調整するのが好ましい。
【００４０】
しかして、まず、図２に示すように、非金属シート体（２）を塗布ロール（２１）に接触させることによって非金属シート体（２）の上面に接着剤を塗布する（塗布工程）。なお、（２０）は、中に接着剤が満たされた接着剤パンである。
【００４１】
次いで、前記塗布工程を経た非金属シート体（２）を、マイクロ波予備加熱部（１１）、マイクロ波本加熱部（１２）、予備冷却部（１３）、本冷却部（１４）内を順に通過させることによって接着剤の加熱乾燥を行う（加熱工程）。
【００４２】
次いで、前記非金属シート体（２）の接着剤塗布面に他のシート体（４）を重ね合わせつつ一対の加熱加圧ロール（２２）（２２）間に挿通して両シート体（２）（４）を接着一体化して、接着積層体（１）を得る。
【００４３】
この発明において、前記非金属シート体（２）としては、特に限定されるものではないが、例えば紙、板紙、プラスチックシート（ＰＥＴシート、ナイロンシート、ポリプロピレンシート）、セロファンシート、布、ガラスクロス等が挙げられる。
【００４４】
また、前記ウェットラミネーション法を採用する場合において、前記他の非金属シート体（３）としては、特に限定されるものではないが、例えば紙、板紙、プラスチックシート（ＰＥＴシート、ナイロンシート、ポリプロピレンシート）、セロファンシート、布、ガラスクロス等が挙げられる。
【００４５】
また、前記ドライラミネーション法を採用する場合において、前記他のシート体（４）としては、特に限定されるものではないが、例えばセロファンシート、プラスチックシート（ＰＥＴシート、ナイロンシート、ポリプロピレンシート）、金属シート等が用いられる。
【００４６】
この発明で用いられる接着剤としては、マイクロ波の照射により加熱され得るものであれば特に限定されず、例えば、ウェットラミネーションでは、ポリ酢酸ビニルエマルジョン、アクリル共重合体エマルジョン、ポリウレタンエマルジョン等が挙げられ、またドライラミネーションでは、イソシアネート基を有するプレポリマーからなる１液型の接着剤（溶剤に溶解せしめたもの）、或いは、ポリエーテルポリオール、ポリエステルポリオール、これらのウレタン変性物、エポキシ変性物からなる群より選ばれる主剤と、イソシアネート基を有する硬化剤とからなる２液型の接着剤（溶剤に溶解せしめたもの）等が挙げられる。
【００４７】
前記接着剤としては、特に限定されるものではないが、より迅速な昇温を得るために誘電率の大きいものを用いるのが望ましい。中でも、誘電率が５以上の接着剤を用いるのが特に望ましく、この場合には接着剤へのマイクロ波照射により短時間で十分に接着剤を加熱することができる。
【実施例】
【００４８】
次に、この発明の具体的実施例について説明するが、本発明はこれら実施例に限定されるものではない。
【００４９】
＜実施例１＞
厚さ１２μｍのＰＥＴフィルムにポリ酢酸ビニルエマルジョン（誘電率８０：固形分３０質量％含有）を厚さ１０μｍ塗布した後、該塗布面に３５ｇ／ｍ2のロール紙（純白）を重ね合わせつつ一対の加熱加圧ロール間に挿通して貼り合わせた。次に、前記貼合シートをマイクロ波予備加熱部、マイクロ波本加熱部、予備冷却部、本冷却部内を順に通過させることによって乾燥処理及び冷却処理を行って、接着積層体を得た。即ち、この実施例１では、ウェットラミネーション法を用いた。なお、加熱部では、周波数２．４５ＧＨｚのマイクロ波の出力をマイクロ波予備加熱部で２００Ｗ、マイクロ波本加熱部で１００Ｗに調節して接着剤中の溶媒を加熱乾燥した。
【００５０】
＜実施例２＞
厚さ１２μｍのＰＥＴフィルムにイソシアネート基を有するプレポリマー（ポリエステルポリウレタンポリイソシアネート：誘電率６）を厚さ１０μｍ塗布した後、これをマイクロ波予備加熱部、マイクロ波本加熱部、予備冷却部、本冷却部内を順に通過させることによって乾燥処理及び冷却処理を行い、次いで塗布乾燥面に厚さ１５μｍのアルミニウム箔を重ね合わせつつ一対の加熱加圧ロール（８０℃、線圧２０ｋｇ／ｃｍ）間に挿通して貼り合わせて、接着積層体を得た。即ち、この実施例２では、ドライラミネーション法を用いた。加熱乾燥条件は実施例１と同様である。
【００５１】
＜実施例３＞
厚さ２０μｍのセロファンフィルムにイソシアネート基を有するプレポリマー（ポリエーテルポリウレタンポリイソシアネート：誘電率６）を厚さ１０μｍ塗布した後、これをマイクロ波予備加熱部、マイクロ波本加熱部、予備冷却部、本冷却部内を順に通過させることによって乾燥処理及び冷却処理を行い、次いで塗布乾燥面に厚さ１５μｍのアルミニウム箔を重ね合わせつつ一対の加熱加圧ロール（８０℃、線圧２０ｋｇ／ｃｍ）間に挿通して貼り合わせて、接着積層体を得た。即ち、この実施例３では、ドライラミネーション法を用いた。加熱乾燥条件は実施例１と同様である。
【００５２】
＜比較例１＞
マイクロ波照射（マイクロ波予備加熱・マイクロ波本加熱）に代えて、従来の乾燥法であるドライオーブン加熱により乾燥を行うものとした以外は、実施例１と同様にして接着積層体を得た。ドライオーブン加熱の温度は、予備加熱部１００℃、本加熱部１５０℃とした。
【００５３】
＜比較例２＞
マイクロ波照射（マイクロ波予備加熱・マイクロ波本加熱）に代えて、従来の乾燥法であるドライオーブン加熱により乾燥を行うものとした以外は、実施例２と同様にして接着積層体を得た。ドライオーブン加熱の温度は、予備加熱部１００℃、本加熱部１２０℃とした。
【００５４】
【表１】
2006297892.tif 000003
【００５５】
実施例１〜３及び比較例１、２において、加熱乾燥時に溶媒の昇温速度を位置Ａ、位置Ｂ、位置Ｃの３箇所で測定した。これらの結果を表１に示した。なお、乾燥工程及び冷却工程ともに貼合シートの走査方向の中央部における幅方向片端より１／４の位置を位置Ａとし、同幅方向片端より２／４の位置を位置Ｂとし、同幅方向片端より３／４の位置を位置Ｃとした。
【００５６】
上記のようにして得られた各接着積層体に対し、乾燥後の密着性を評価するためにピーリング試験を行った結果、いずれの接着積層体も接着性に問題がなかった。
【００５７】
表１から明らかなように、接着剤の加熱乾燥をマイクロ波照射により行った実施例１〜３では、比較例１、２と比較して加熱昇温速度が顕著に大きく全乾燥時間を大幅に短縮することができた。また、実施例１〜３では、位置Ａ、Ｂ、Ｃ間の加熱昇温速度のばらつきが殆どなく均一な加熱を実現することができた。また、実施例１〜３の接着積層体において皺の発生は認められなかった。通常の生産ラインでの量産ではロール状のシート体を巻き出し、一定の送り速度で乾燥設備を通過させて乾燥させた後、巻き取るのが一般的であるから、全乾燥時間を大幅に短縮できれば、乾燥設備の大幅な小型化も可能となる。
【００５８】
これに対し、比較例１、２では、加熱昇温速度が小さく乾燥に長い時間を要した上に、加熱も不均一であった。
【産業上の利用可能性】
【００５９】
この発明の製造方法で製造された接着積層体の用途は、特に限定されないが、例えば電池用シート材料、ＩＣタグ、キャップシール等が挙げられる。
【図面の簡単な説明】
【００６０】
【図１】この発明の製造方法で用いる製造装置の一例を示す側面図である。
【図２】この発明の製造方法で用いる製造装置の他の例を示す側面図である。
【符号の説明】
【００６１】
１…接着積層体
２…非金属シート体
３…他の非金属シート体
４…他のシート体
１１…マイクロ波予備加熱部
１２…マイクロ波本加熱部
【図１】
2006297892.tif 000004
【図２】
2006297892.tif 000005